(57)【要約】      （修正有）【課題】基板の温度を正確に制御することができ、生産性を向上させることができる成膜装置を提供する。【解決手段】基板Ｗを収容し該基板ごとに成膜処理を行う成膜室２と、基板上にガスを供給するガス供給部３と、基板を加熱するヒータ７と、成膜室に設けられた窓２ａと、窓を介して基板の温度を測定する放射温度計１０と、基板の温度と相関のあるパラメータを取得するパラメータ取得部１２と、パラメータの初期値からの変動に基づいて基板の温度を補正する補正部と、基板の温度、または補正された基板の温度に基づいてヒータを制御する制御部１１と、を備える。【選択図】図１
2018166204.tif 000002
【特許請求の範囲】
【請求項１】
基板を収容し該基板ごとに成膜処理を行う成膜室と、
前記基板上にガスを供給するガス供給部と、
前記基板を加熱するヒータと、
前記成膜室に設けられた窓と、
前記窓を介して前記基板の温度を測定する放射温度計と、
前記基板の温度と相関のあるパラメータを取得するパラメータ取得部と、
前記パラメータの初期値からの変動に基づいて前記基板の温度を補正する補正部と、
前記基板の温度、または補正された前記基板の温度に基づいて前記ヒータを制御する制御部と、
を備える成膜装置。
【請求項２】
前記補正部は、放射率が温度または成膜された薄膜による光学的な干渉効果により変動することを考慮して、前記基板の温度を補正する、請求項１に記載の成膜装置。
【請求項３】
前記補正部は、第１成膜処理前に前記パラメータとして取得された第１反射光強度と、前記第１成膜処理以降の第２成膜処理前に前記パラメータとして取得された第２反射光強度と、に基づいて前記基板の温度を補正する、請求項１または請求項２に記載の成膜装置。
【請求項４】
前記成膜室の環境温度を測定する環境温度計をさらに備え、
前記補正部は、実質的に前記環境温度を同じにして測定される前記第１反射光強度と、前記第２反射光強度と、に基づいて前記基板の温度を補正する、請求項３に記載の成膜装置。
【請求項５】
前記補正部は、前記第１反射光強度と前記第２反射光強度との比に基づいて前記基板の温度を補正する、請求項３に記載の成膜装置。
【請求項６】
前記補正部は、前記第１反射光強度と第２反射光強度との比に基づいて前記放射率を補正して補正放射率を算出し、前記熱輻射光強度と前記補正放射率とを用いて前記基板の温度を算出する、請求項３に記載の成膜装置。
【請求項７】
前記補正部は、前記パラメータとして取得された前記基板上に形成された所定の膜の成長速度に基づいて前記基板の温度を補正する、請求項１または請求項２に記載の成膜装置。
【請求項８】
前記補正部は、前記パラメータとして取得された前記基板に形成された所定の膜の屈折率に基づいて前記基板の温度を補正する、請求項１または請求項２に記載の成膜装置。
【請求項９】
成膜室内に収容された基板をヒータにより所定の温度に加熱しながら、前記基板上にガスを供給する成膜方法であって、
前記成膜室に設けられた窓を介して前記基板の温度を測定し、
前記基板の温度と相関のあるパラメータを取得し、
前記パラメータの初期値からの変動に基づいて前記基板の温度を補正し、補正された前記基板の温度が所定の温度となるように前記ヒータを制御する、
成膜方法。
【発明の詳細な説明】
【技術分野】
【０００１】
本発明による実施形態は、成膜装置および成膜方法に関する。
【背景技術】
【０００２】
ＭＯＣＶＤ（Metal Organic Chemical Vapor Deposition）装置等の成膜装置は、薄膜を均一で広い面積の基板上に成膜するために産業上重要である。このような薄膜の成膜装置では薄膜の膜質が成膜中の基板の温度に大きな影響を受けるため、成膜中の基板の温度を測定し制御する必要がある。基板の温度の測定については種々の測定方法の中で、放射温度計を用いる方法が広く用いられている。放射温度計は、熱せられた測定対象物からの熱輻射光強度を測定し、測定された熱輻射光強度から測定対象物の温度を求める方法である。放射温度計による温度測定の特長は、測定対象物と非接触で温度測定が可能であること、測定に要する時間が非常に短いこと、などが挙げられ、そのために成膜中に大気とは大きく異なる雰囲気や条件で成膜することが通常であるＭＯＣＶＤ装置等の薄膜形成装置に好適に用いられている。
【０００３】
一方、放射温度計で測定対象物の温度を正確に測定するためには、測定対象物からの熱輻射光強度を正確に測定する必要がある。一般に、成膜装置で測定対象物からの熱輻射光強度を測定するためには、成膜装置の壁面に光透過窓を設け、この窓を介して熱輻射光強度の測定を行う。光透過窓の部材には、石英などの光学的に透明な部材を用いるのが一般的である。
【０００４】
一方、薄膜の成膜動作を繰り返し実行すると、温度測定用の窓部材の内面に堆積物が次第に付着する。この堆積物の付着は、窓部材のくもりの原因となる。窓部材がくもると、薄膜が形成される基板からの熱輻射光強度が低下するので、放射温度計は、窓部材を介して正確な基板温度を測定することができなくなる。
【０００５】
放射温度計による測定温度の誤差が大きくなると、成膜装置は、所望の膜厚または膜質の薄膜を成膜することができなくなる。従って、窓部材がくもる度に、装置内を大気雰囲気とは隔離しておく必要がある成膜装置を開放して、窓部材のメンテナンスを行う必要があった。このようなメンテナンスは、成膜工程のスループットを悪化させ、生産性の低下につながっていた。
【先行技術文献】
【特許文献】
【０００６】
【特許文献１】特開２０１６−０６６６５７号公報
【発明の概要】
【発明が解決しようとする課題】
【０００７】
基板の温度を正確に制御することができ、生産性を向上させることができる成膜装置を提供する。
【課題を解決するための手段】
【０００８】
本実施形態による成膜装置は、基板を収容し該基板ごとに成膜処理を行う成膜室と、基板上にガスを供給するガス供給部と、基板を加熱するヒータと、成膜室に設けられた窓と、窓を介して基板の温度を測定する放射温度計と、基板の温度と相関のあるパラメータを取得するパラメータ取得部と、パラメータの初期値からの変動に基づいて基板の温度を補正する補正部と、基板の温度、または補正された基板の温度に基づいてヒータを制御する制御部と、を備える。
【０００９】
補正部は、放射率が温度または成膜された薄膜による光学的な干渉効果により変動することを考慮して、基板の温度を補正してもよい。
【００１０】
補正部は、第１成膜処理前にパラメータとして取得された第１反射光強度と、第１成膜処理以降の第２成膜処理前にパラメータとして取得された第２反射光強度と、に基づいて基板の温度を補正してもよい。
【００１１】
成膜装置は、成膜室の環境温度を測定する環境温度計をさらに備え、補正部は、実質的に環境温度を同じにして測定される第１反射光強度と、第２反射光強度と、に基づいて基板の温度を補正してもよい。
【００１２】
補正部は、第１反射光強度と第２反射光強度との比に基づいて基板の温度を補正する。
補正部は、第１反射光強度と第２反射光強度との比に基づいて放射率を補正して補正放射率を算出し、熱輻射光強度と補正放射率とを用いて基板の温度を算出してもよい。
【００１３】
補正部は、パラメータとして取得された基板上に形成された所定の膜の成長速度に基づいて基板の温度を補正してもよい。
【００１４】
補正部は、パラメータとして取得された基板に形成された所定の膜の屈折率に基づいて基板の温度を補正してもよい。
【００１５】
本実施形態による成膜方法は、成膜室内に収容された基板をヒータにより所定の温度に加熱しながら、基板上にガスを供給する成膜方法であって、成膜室に設けられた窓を介して基板の温度を測定し、基板の温度と相関のあるパラメータを取得し、パラメータの初期値からの変動に基づいて基板の温度を補正し、補正された基板の温度が所定の温度となるようにヒータを制御する。
【図面の簡単な説明】
【００１６】
【図１】第１実施形態による成膜装置の概略構成を示す図。
【図２】放射温度計および光学モニタが光透過窓を介して熱輻射光強度および反射光強度を測定している様子を示す概略図。
【図３】成膜処理の回数に対するウェハの初期反射光強度比の測定値を示す図。
【図４】第１実施形態による成膜装置の動作の一例を示すフロー図。
【図５】Ｘ線ロッキングカーブ法によるＡｌＮの（１０２）面の回折強度ピークの半値幅の測定値を示す図。
【図６】ＡｌＮおよびＡｌＧａＮの成膜中における反射率の時間変化の測定値を示す図。
【図７】ＧａＮの成長速度比の測定値を示す図。
【図８】第２実施形態による成膜装置の動作を示すフロー図。
【図９】チャンバの環境温度の測定点の例を示す図。
【発明を実施するための形態】
【００１７】
（第１実施形態）                      
以下、図面を参照しながら、本発明の実施形態を説明する。本実施形態は、本発明を限定するものではない。図１は、第１実施形態による成膜装置１の概略構成を示す図である。本実施形態では、成膜処理を行う基板としてシリコン基板、具体的にはシリコンウェハ（以下、単にウェハと呼ぶ）Ｗを用い、このウェハＷ上に単一の膜を、あるいは複数の薄膜を積層して、成膜する例を説明する。以下では、気相成長方法としてＭＯＣＶＤを例にとり具体的に説明する。
【００１８】
図１の成膜装置１は、ウェハＷに成膜を行うチャンバ２と、このチャンバ２内のウェハＷに原料ガスを供給するガス供給部３と、チャンバ２の上部に位置する原料放出部４と、チャンバ２内でウェハＷを支持するサセプタ５と、このサセプタ５を保持して回転する回転部６と、ウェハＷを加熱するヒータ７と、チャンバ２内のガスを排出するガス排出部８と、このガス排出部８からガスを排気する排気機構９と、ウェハＷの温度を測定する放射温度計１０と、各部を制御する制御部１１と、ウェハＷからの反射光強度を測定する光学モニタ１２とを備えている。
【００１９】
成膜室としてのチャンバ２は、成膜対象のウェハＷを収納可能な形状（例えば、円筒形状）であり、チャンバ２の内部に、サセプタ５、ヒータ７、回転部６の一部などが収容されている。
【００２０】
ガス供給部３は、複数のガスを個別に貯留する複数のガス貯留部３ａと、これらガス貯留部３ａと原料放出部４とを接続する複数のガス管３ｂと、これらガス管３ｂを流れるガスの流量を調整する複数のガスバルブ３ｃとを有する。各ガスバルブ３ｃは、対応するガス管３ｂに接続されている。複数のガスバルブ３ｃは、制御部１１により制御される。実際の配管は、複数のガス管を結合したり、１本のガス管を複数のガス管に分岐したり、ガス管の分岐や結合を組み合わせるなどの複数の構成を取りうる。
【００２１】
ガス供給部３から供給される原料ガスは、原料放出部４を通って、チャンバ２内に放出される。チャンバ２内に放出された原料ガス（プロセスガス）は、ウェハＷ上に供給され、これにより、ウェハＷ上に所望の膜が形成されることになる。なお、使用する原料ガスの種類は、特に限定されない。
【００２２】
原料放出部４の底面側には、シャワープレート４ａが設けられている。このシャワープレート４ａは、ステンレス鋼やアルミニウム合金等の金属材料を用いて構成することができる。複数のガス管３ｂからのガスは、原料放出部４内で混合されて、シャワープレート４ａのガス噴出口４ｂを通ってチャンバ２内に供給される。なお、シャワープレート４ａにガス流路を複数設け、複数種類のガスを分離したままチャンバ２内のウェハＷに供給してもよい。
【００２３】
原料放出部４の構造は、成膜された膜の均一性、原料効率、再現性、製作コストなどを勘案して選定されるべきであるが、これらの要求を満たすものであれば特に限定されるものではなく、公知の構造のものを適宜用いることもできる。
【００２４】
サセプタ５は、回転部６の上部に設けられており、サセプタ５の内周側に設けられた座ぐり内にウェハＷを載置して支持する構造になっている。なお、図１の例では、サセプタ５は、その中央に開口部を有する環状形状であるが、開口部のない略平板形状でもよい。
【００２５】
ヒータ７は、サセプタ５および／またはウェハＷを加熱する加熱部である。加熱対象を所望の温度および温度分布に加熱する能力、耐久性などの要求を満たすものであれば、特に限定されない。具体的には、抵抗加熱、ランプ加熱、誘導加熱などが挙げられる。
【００２６】
排気機構９は、ガス排出部８を介してチャンバ２の内部から反応後の原料ガスを排気し、排気バルブ９ｂと真空ポンプ９ｃの作用により、チャンバ２内を所望の圧力に制御する。
【００２７】
放射温度計１０は、原料放出部４の上面に設けられている。放射温度計１０はウェハＷの温度を測定する。放射温度計１０で測定する熱輻射光の波長範囲が可視部から近赤外部の波長範囲であり、ウェハＷがサファイアや炭化ケイ素（ＳｉＣ）など上記の波長範囲で透明な基板（以下透明基板）である場合、放射温度計では直接ウェハＷの温度を測定できないため、透明基板を透過したサセプタ５からの熱輻射光強度を用いてサセプタ５の温度を測定することが一般的である。このようにして測定したサセプタ５の温度によりウェハＷの温度を監視することができる。本実施形態においては、基板を放射温度計が測定する波長範囲で不透明なウェハＷとする。ただし、ウェハＷが透明基板であっても、以下に詳述する光透過窓のくもりの影響を補正する方法は、サセプタ５の温度についても同様に行うことができる。
【００２８】
放射温度計１０は、ウェハＷからの熱輻射光を受光して、熱輻射光強度を測定する。放射温度計１０は、熱輻射光強度を用いてウェハＷの温度を算出する。放射温度計１０は、その内部にデータ演算部を有する。このデータ演算部は、熱輻射光強度からウェハＷの温度を求める。データ演算部は、例えば、汎用のコンピュータにより構成可能である。放射温度計１０におけるウェハＷの測定温度は、制御部１１にフィードバックされ、ウェハＷの実際の温度を所定温度に制御するために用いられる。
【００２９】
原料放出部４の上面には、光透過窓２ａが設けられており、光学モニタ１２の光源からの光と、ウェハＷからの反射光および熱輻射光は、この光透過窓２ａを通過する。光透過窓２ａは、スリット形状や矩形状、円形状などの任意の形状を取り得る。窓には、放射温度計で計測する光の波長範囲で透明な部材を用いる。室温から１５００℃程度の温度を測定する場合には、可視領域から近赤外領域の光の波長を計測するのが好ましく、その場合には窓の部材としては石英ガラスなどが好適に用いられる。
【００３０】
制御部１１は、成膜装置１内の各部を集中的に制御するコンピュータと、成膜処理に関する成膜処理情報や各種プログラムなどを記憶する記憶部とを備えている。制御部１１は、成膜処理情報や各種プログラムに基づいて、ガス供給部３や回転部６の回転機構、排気機構９などを制御し、ヒータ７によるウェハＷの加熱などを制御する。例えば、制御部１１は、放射温度計１０により測定されるウェハＷの測定温度が所定の温度となるようにヒータ７を制御する。
【００３１】
ウェハＷが高温に加熱される場合、チャンバ２、原料放出部４、ガス排出部８などを冷却する場合がある。原料放出部４などのウェハＷより上流側が必要以上に高温になると、この必要以上に高温になった部分で、ウェハＷ上への成膜にとって好ましくない原料の前分解等の気相反応が起きる。またこの必要以上に高温になった部分から不純物が原料ガス中に放出され、ウェハＷ上に形成された膜に多くの不純物が含まれることになる。上記の好ましくない気相反応が起きないようにするためには、ウェハＷより上流部の温度は室温以上、２５０℃以下に保持するのが好ましい。より好ましくは６０℃以上、２００℃以下である。
【００３２】
また、大気と反応炉を隔離するチャンバ２などの部分が必要以上に高温になると、この部分に人体が触るなどした場合に火傷を負うなどの危険性がある。このような危険性を避けるためには、大気に剥き出しの部分は１００℃以下に保持するのが好ましい。
【００３３】
上記の温度を制御する方法については、温度の制御が必要な部分に適切な流路を設け、この流路の内部に冷媒を流すのが一般的である。上記の冷媒については、水や水に溶解する液体との溶液、有機材料あるいは無機材料の液体を用いることができる。これらの冷媒は温度を一定にして上記の流路内をとおして温度制御に用いるのが、再現性良く成膜を行うために有効である。
【００３４】
光学モニタ１２は、放射温度計１０と同様に、原料放出部４の上面に設けられている。
光学モニタ１２は、放射温度計１０と離れて設けられてもよいが、放射温度計１０と近い位置に設けられることが好ましい。
【００３５】
また、図１に示した成膜装置１では、光学モニタ１２と放射温度計１０とをウェハＷの回転軸からの距離をほぼ同じにして、ウェハの回転軸に対して反対側に設けることがより好ましい。光透過窓２ａに不均一にくもりが生じる場合、図１に示した成膜装置１はウェハＷの回転軸に対して略回転対称であるため、光透過窓２ａのくもりもおおよそウェハＷの回転軸に対して対称に生じる。したがって、上記のような配置に光学モニタ１２と放射温度計１０とを設置することで、くもり度合いがほぼ等しい位置に光学モニタ１２と放射温度計１０とを配置することができるので、光透過窓２ａのくもりの不均一性の影響を低減できる。複数の放射温度計１０および複数の光学モニタ１２を設置する場合であっても、ウェハＷの回転軸に対してほぼ対称な位置に、放射温度計１０と光学モニタ１２とを設置することで、光透過窓２ａのくもりの不均一性の影響を低減し、各放射温度計１０について本実施形態の効果を持たせることができる。
【００３６】
さらに好適には、ウェハＷから放射温度計１０へ熱輻射光が通過する光軸と光学モニタ１２の光学軸とを一致させることが挙げられる。光学モニタ１２と放射温度計１０の光学軸とを一致させることで、光学モニタ１２は放射温度計１０の熱輻射光強度の測定に影響を及ぼす光透過窓２ａの領域を直接評価することが可能になる。この配置は光透過窓２ａのくもりの不均一性が対称性を持たないような場合にも好適に用いることができる。光学モニタ１２と放射温度計１０の光学軸を一致させるためには、適切に光学モニタ１２の光源、ハーフミラー等の光学部品を組み合わせればよい。
【００３７】
透明基板を用いる場合、放射温度計１０はサセプタ上に設けてもよい。
【００３８】
パラメータ取得部としての光学モニタ１２は、光透過窓２ａを介してウェハＷに光を照射し、光透過窓２ａを介してパラメータとしてウェハＷからの反射光強度を測定する。光学モニタ１２は、例えば、ウェハＷまたは薄膜の中央部および／または外周部の上方において設置され、対応するウェハＷ部分の反射光強度を測定する。反射光強度は、放射温度計１０で算出されたウェハＷの温度の測定値を補正するために用いられる。ウェハＷの温度の測定値の補正については、後で説明する。
【００３９】
ところで、成膜装置１が繰り返し成膜を行うことにより、堆積物によって光透過窓２ａにくもりが生じるため、光透過窓２ａの透過率Ｔｒが低下する。
【００４０】
この透過率Ｔｒの低下により、光学モニタ１２が測定する反射光強度および放射温度計１０が測定する熱輻射光強度は低下する。例えば、くもりが生じる前の光透過窓２ａの透過率Ｔｒは１であるが、くもりが生じると光透過窓２ａの透過率Ｔｒは１よりも小さい値に低下しゼロに近付く。即ち、光透過窓２ａの透過率Ｔｒは、光透過窓２ａに付着する堆積物によって、１〜０の範囲で変化し得る（０≦Ｔｒ≦１）。
【００４１】
ここで、光透過窓２ａの透過率は、窓部材の表面での反射、窓部材の光の吸収や散乱の影響を受ける。ただし、以下の議論ではこれらの影響を無視して、光透過窓２ａにくもりがない状態での透過率を１としているが、本実施形態の有効性に問題はない。これは、本実施形態では、光透過窓２ａのくもりの及ぼす影響を、くもりがない状態との比較として表しているからである。なお、くもりがない場合での光透過窓２ａの実際の透過率の影響を取り除くためには、光透過窓２ａの透過率の影響を受けない温度測定方法を用いてあらかじめ放射温度計１０の補正を行う必要がある。上述の光透過窓２ａの透過率の影響を受けない測温方法としては融点が分っている材料を溶融する方法、２色放射温度計を用いる方法、熱放射スペクトルを測定し、黒体輻射の式でフィッティングする方法などが挙げられる。上記の方法のうち２色放射温度計を用いる方法と熱放射スペクトルを測定する方法は、熱輻射光強度の波長分布から測定対象の温度を求める手法であり、原理的に光透過窓２ａの透過率の影響を受けない。一方、基板上に薄膜を成長すると、光の干渉効果により、反射率が大きな波長分布を持つことが知られている。したがって、２色放射温度計や熱輻射スペクトルを測定・解析する方法では、薄膜の成膜途中での温度測定が難しく、薄膜成膜中での温度測定にはやはり測定波長が狭く制限された単色放射温度計を用いる必要がある。
【００４２】
図２を参照して、ウェハＷの温度誤差についてより詳細に説明する。
【００４３】
図２は、放射温度計１０および光学モニタ１２が光透過窓２ａを介して熱輻射光強度および反射光強度を測定している様子を示す概略図である。尚、図２では、１つの放射温度計１０および１つの光学モニタ１２が示されているが、複数の放射温度計１０および複数の光学モニタ１２がウェハＷの中央部や外周部等に対応して設けられていてもよい。
【００４４】
放射温度計１０がウェハＷの温度を測定するとき、熱輻射光Ｌ１は光透過窓２ａを１度通過する。成膜装置１が成膜動作を行うことにより、光透過窓２ａに堆積物が付着すると、光透過窓２ａの透過率Ｔｒが１よりも小さくなる。この場合、光Ｌ１は、光透過窓２ａを１度通過するごとにＴｒ倍になるので、放射温度計１０が測定する熱輻射光強度は、光透過窓２ａにくもりがない場合（Ｔｒ＝１の場合）と比べて、Ｔｒ倍に低下する。このような場合、放射温度計１０は、ウェハＷの正確な温度を測定することができない。放射温度計１０による測定温度は、制御部１１へフィードバックされてウェハＷの実際の温度の制御に用いられる。従って、測定温度の誤差は、ウェハＷの実際の温度の誤差原因となる。
【００４５】
そこで、本実施形態によれば、パラメータ取得部としての光学モニタ１２は、第１成膜処理としての最初の成膜処理の前に第１初期反射光強度を測定し、最初の成膜処理以降の第２成膜処理の前に第２初期反射光強度を測定する。光学モニタ１２は、第１初期反射光強度と第２初期反射光強度との比をウェハＷの初期反射光強度比として算出し、光透過窓２ａのくもりにより低下する初期反射光強度から光透過窓２ａの透過率Ｔｒを求める。そして、成膜装置１は、透過率Ｔｒを用いて、放射率または測定温度を補正する。初期反射光強度とは、各ウェハＷの成膜処理において、光学モニタ１２により測定される成膜処理前におけるウェハＷの反射光強度である。即ち、ウェハＷの初期反射光強度は、ウェハＷが各成膜処理においてチャンバ２内に搬入された後、ウェハＷの成膜処理前に光透過窓２ａを介して測定される反射光強度である。
【００４６】
図３は、成膜処理の回数に対するウェハＷの初期反射光強度比の測定値を示す図である。横軸は成膜処理の回数を示し、縦軸は初期反射光強度比を示す。図３のデータは１つの成膜装置内に３つのチャンバ２に設置し、これらのチャンバ２を並列で処理する配置のものから得ている。図３において、ＰＭ１〜ＰＭ３は、本成膜装置が有する３つのチャンバ２を示している。
【００４７】
初期反射光強度比は、或る成膜処理（第１成膜処理）の前に測定された初期反射光強度（第１初期反射光強度）Ｉｒ１と、第１成膜処理以降の第２成膜処理の前に測定された初期反射光強度（第２初期反射光強度）Ｉｒ２との比率（Ｉｒ２／Ｉｒ１）である。尚、成膜処理回数が０のときは、初期反射光強度比は、第１初期反射光強度Ｉｒ１と第１初期反射光強度Ｉｒ１との比率（Ｉｒ１／Ｉｒ１＝１）とする。
【００４８】
第１初期反射光強度Ｉｒ１は、１回目の成膜処理の実行前に、例えば、新しい（交換直後の）光透過窓２ａを介して測定された初期反射光強度である。即ち、第１初期反射光強度Ｉｒ１は、光透過窓２ａを交換した後、１回目のウェハＷの成膜処理前に測定された初期反射光強度である。第２初期反射光強度Ｉｒ２は、２回目以降の任意の成膜処理の実行前に測定された初期反射光強度である。即ち、第２初期反射光強度Ｉｒ２は、光透過窓２ａを交換した後、２回目以降のウェハＷの成膜処理前に測定された初期反射光強度である。尚、第１初期反射光強度Ｉｒ１は、光透過窓２ａのくもりが無ければ、数回の成膜処理を実行した後に測定されてもよい。この場合、第２初期反射光強度Ｉｒ２は、第１初期反射光強度Ｉｒ１以降の任意の成膜処理前に測定される反射光強度である。
【００４９】
成膜処理回数が０のとき、初期反射光強度比は、上述の通り、第１初期反射光強度Ｉｒ１と第１初期反射光強度Ｉｒ１との比率（Ｉｒ１／Ｉｒ１＝１）となる。成膜処理回数が１以上のとき、初期反射光強度比（Ｉｒ２／Ｉｒ１）は、成膜処理回数が増大するにつれて、低下する傾向がある。
【００５０】
このように、光透過窓２ａの透過率Ｔｒは、初期反射光強度比と相関しているので、本実施形態による放射温度計１０または光学モニタ１２は、初期反射光強度比に基づいて透過率Ｔｒを算出することができる。放射温度計１０または制御部１１は、透過率Ｔｒを用いて、放射率または測定温度を補正する。
【００５１】
以下、透過率Ｔｒの算出および放射率または測定温度の補正についてより詳細に説明する。
【００５２】
（光透過窓２ａの透過率Ｔｒの算出）
図２を再度参照する。光学モニタ１２が反射光強度を測定する際、光学モニタ１２からの光Ｌ２は、透過率Ｔｒを有する光透過窓２ａを通過した後、ウェハＷに反射され、光透過窓２ａを再度通過して光学モニタ１２へ戻る。よって、光学モニタ１２が反射光強度を測定するために、光Ｌ２は、光学モニタ１２とウェハＷとの間を往復し、光透過窓２ａを２度通過する。ここで、上述の通り、光は、光透過窓２ａを１度通過するごとにＴｒ倍になるので、光学モニタ１２で測定される光Ｌ２の強度（反射光強度）は、光透過窓２ａにくもりがない場合と比較して（Ｔｒ）２倍になる。成膜装置１が成膜動作を行うことにより、光透過窓２ａの透過率Ｔｒが１よりも小さくなると、それに伴って、光学モニタ１２で測定される反射光強度も照射光強度が変化しなければ（Ｔｒ）２倍に低下することになる。
【００５３】
ここで、一般に、物質の反射率Ｒおよび放射率εは、式１の関係を有する。尚、この物質の透過率はゼロ（不透明）であるとする。
ε＋Ｒ＝１（式１）
成膜中のウェハＷの放射率εは、式１を用いて反射率Ｒから求めることができる。ウェハＷ上に薄膜を成膜する際に放射率εが大きく変化する場合があるが、式１により反射率Ｒを測定することで成膜中の放射率εが評価できるので、成膜中の正確な温度測定が可能になる。また、一般に材料の反射率は、材料固有の値として予め決まっている。例えば、シリコンの場合、波長が１μｍ付近の光ではウェハの垂直方向への反射率Ｒは室温で約０．３である。そこで成長開始前にウェハＷなどの反射率が既知の材料を使って反射光強度を測定し、上記の既知の反射率により反射光強度と反射率の関係を較正することができる。
【００５４】
このとき、成膜装置１は、ウェハＷの初期反射光強度の測定値から光透過窓２ａの透過率Ｔｒを求めることができる。例えば、光透過窓２ａにくもりがあると、その透過率Ｔｒが１よりも小さくなり、それに伴って、光学モニタ１２で測定される初期反射光強度は、（Ｔｒ）２倍へ低下する。光学モニタ１２は、（初期反射光強度の低下率）１／２を演算することによって、光透過窓２ａの透過率Ｔｒを算出することができる。
【００５５】
本実施形態では、交換直後の新しい光透過窓２ａの透過率を１と仮定し、第１初期反射光強度Ｉｒ１を分母としている。従って、２回目の成長処理前に測定した初期反射光強度をＩｒ２とすると、透過率Ｔｒは、（Ｉｒ２／Ｉｒ１）１／２として算出される。
【００５６】
ここで注意すべき点をいくつかを以下に列挙する。まず、上記の透過率Ｔｒを求める際には成膜処理の対象となる各ウェハの初期反射光強度を前もって測定する必要は必ずしもないことである。つまり、光透過窓２ａの透過率Ｔｒは、同じ光学的性質を有する同じ材料で同じ材質の測定用ウェハ（標準サンプルウェハ）を用いて定期的に求めてもよい。ただし、頻繁に同じ種類のウェハを用いて成膜する場合には、成膜処理の対象となるウェハを用いて透過率の測定を定期的に行うことが好ましい。この場合、標準サンプルウェハと成膜処理対象のウェハとの交換の手間がなく、生産性を損なうことがないからである。
【００５７】
次に、材質が同じであっても、材料の反射率は異なる場合がある。例えば、材料の反射率は一般的に温度に依存し、さらに材料が結晶質の場合、面方位や偏光方向などに依存する場合がある。透過率を測定するための初期反射光強度を測定する際には、上記の反射率に影響を与える要素を同一にしておく必要がある。
【００５８】
ところで一般に成膜の生産性を上げるためには成膜処理後のウェハＷを降温中の早い段階でチャンバ２から取り出す必要がある。このため新たなウェハＷをチャンバ２に搬入した際にはチャンバ２の内部の温度は十分低下しているわけではなく、新たにチャンバ２に搬入されたウェハＷの温度は時間とともに低下することになる。このような状況で測定された初期反射光強度はやはり安定しておらず、初期反射光強度の測定に際しては細心の注意を払う必要がある。
【００５９】
具体的に初期反射光強度を精度よく測定するための方法としては、チャンバ２内の環境温度を測定し、初期反射光強度を測定する際のチャンバ２内の温度が測定ごとに同じになるようにする、あるいは、成膜処理終了から次の成膜前に行う初期反射光強度の測定までのプロセスを同一にすることなどが挙げられる。
【００６０】
図９は上記のチャンバ２の環境温度の測定点の例を示したものである。上記チャンバ２の環境温度としては、チャンバ２あるいは原料放出部４を冷却している冷媒の出口側の温度（Ｔ２１およびＴ４１）が挙げられる。また、上記の環境温度としてはガス排出部８中の排気ガスの温度Ｔ８１が挙げられる。また上記の環境温度としてはチャンバ２、あるいはガス排出部８の壁面の温度（Ｔ２２およびＴ８２）が挙げられる。上記の壁面の温度は成膜装置１の大気側壁面あるいは内壁部分である。また上記の環境温度としてはチャンバ２内部の下部６１のガス温度を挙げることができる。上記チャンバ２内部の下部６１は、ヒータ７より下方の回転部６の内部である。チャンバ２内部の下部６１のガス温度はヒータ７から離れるに従いウェハＷとの差が大きくなるので、下部６１での測定点がヒータ７から離れすぎると、ガス温度とウェハＷの温度との関係が明確でなくなる。チャンバ２の下部６１のガス温度とウェハＷとの温度差は回転部６の内部に流すガス流量、あるいは、ヒータ７及びその周辺構造に依存する。しかし、ヒータ７から測定点の直線距離が概ね３０ｃｍ以内であれば、チャンバ２の下部６１のガス温度とウェハＷの温度との相関が明瞭となり、本実施形態のチャンバ２の環境温度として好適に用いることができる。上記の環境温度は、熱電対、抵抗温度計などにより簡便に測定することができる。
【００６１】
前記のプロセスを同一にすることに関しては、新たにウェハＷを搬入する直前の成膜処理が毎回同じ条件で終了することが重要である。上記の製膜処理の終了時点での条件の内容としては、ウェハＷの温度、雰囲気ガスの種類、流量、圧力、ウェハＷの回転速度、ヒータ７に加える電力などが挙げられる。これらの条件が同一である場合、さらにウェハＷの搬出、搬入の時間経過を同一にし、新たに搬入されたウェハＷの搬入時点から初期反射光強度を測定するまでの時間を同一にすることが挙げられる。成膜処理の終了時点での条件が通常とは異なる場合には、そのあとに新たに搬入されたウェハＷの初期反射光強度が正確に測定できない場合がある。その場合には、通常とは異なる終了条件の成膜処理が終了したのち、別途製膜処理の終了条件が通常と同じダミーランを処理してから、新たにウェハＷを搬入して、初期反射光強度を測定してもよい。
【００６２】
さらに、初期反射光強度を測定するための光源は長期にわたって安定している必要がある。上記光源の初期反射光強度測定を行う波長領域で照射光強度が安定していないと、反射光強度が正確に求めることができず、光透過窓２ａの窓部材の透過率を正確に求めることができない。したがって、上記の光源は発光強度を光源の駆動回路にフィードバックして長期間安定した発光強度を実現するなどの必要がある。あるいは発光強度を光学モニタ１２に出力して、反射光強度を補正してもよい。また発光ダイオードなどの半導体発光素子を光源に用いる場合には、安定した駆動電流を供給できる駆動電源で発光素子を駆動することで安定した発光強度を得ることもできる。なお、定電流で発光素子を駆動する場合には、発光素子自体の温度が安定していること、発光素子の駆動を始めてから十分な発光強度の安定化時間を設けることなども留意すべき点である。
【００６３】
また、光学モニタ１２が測定する反射光の波長と放射温度計１０が測定する熱輻射光強度の波長はなるべく近いことが好ましい。これは光透過窓２ａに生じるくもりが波長により異なる透過率を示す場合があるからである。光学モニタ１２が測定する光の波長と放射温度計１０が測定する熱輻射光の波長を近づけることで、このような問題を除くことができる。
【００６４】
（ウェハＷの測定温度の補正）
一方、温度がＴ（Ｋ）、放射率がεの物質から放射される波長λ（μｍ）の熱輻射光の強度をＬとすると、熱輻射光強度Ｌは、式２に示すプランクの式により表される。
【数１】
2018166204.tif 000003
尚、ｃ１、ｃ２は定数である。定数ｃ２は、約１４３８８Ｋ・μｍである。
【００６５】
一例として、成膜時のウェハＷの温度Ｔは、約１０００℃〜約１５００℃であり、熱輻射光の測定波長λは、例えば、１μｍである。この場合、分母の第１項は１よりも十分大きいため、式２の右辺の分母の第２項の「−１」を無視してもよい。即ち、放射温度計１０は、式３を用いてウェハＷの温度Ｔを求めてもよい。放射温度計１０は、放射率ε、熱輻射光強度（観測値）Ｌ、波長λの値を用いて、式３からウェハＷの温度Ｔを計算することができる。
【数２】
2018166204.tif 000004
【００６６】
ここで、光透過窓２ａにくもりがなく、光透過窓２ａの透過率Ｔｒが１である場合、放射温度計１０により算出される温度Ｔは、ほぼ正確なウェハＷの温度となる。一方、光透過窓２ａにくもりがあり、透過率Ｔｒが１より小さい場合、熱輻射光強度Ｌが低下するので、放射温度計１０により算出される温度Ｔは、実際のウェハ温度よりも低くなり、誤差を含む温度（以下、見かけの温度）になる。
【００６７】
実際のウェハＷの温度（以下、実温度）をＴａとすると、熱輻射強度の測定値Ｌから実温度Ｔａを算出するためには、予め設定された放射率εを補正して補正放射率εｃにする必要がある。即ち、熱輻射強度の測定値Ｌおよび補正放射率εｃを用いることによって、実温度Ｔａを算出できるようにする。そのためには、光透過窓２ａの透過率Ｔｒから補正放射率εｃを求め、補正放射率εｃを用いて実温度Ｔａを算出する手法（手法１）がある。また、透過率Ｔｒから実温度Ｔａを直接算出する手法（手法２）がある。
【００６８】
手法１では、εｃ／εは、光透過窓２ａの透過率Ｔｒに等しいことを利用する。放射温度計１０は、式３のεをεｃ（即ち、ε×Ｔｒ）に補正し、ε×Ｔｒを式３のεに代入する。これにより算出される温度Ｔは実温度Ｔａになる。従って、式４が得られる。
【数３】
2018166204.tif 000005
放射温度計１０は、放射率εの補正後、熱輻射強度の測定値Ｌを用いて式４を演算する。
これにより、放射温度計１０は、ウェハＷの実温度Ｔａを得ることができる。即ち、手法１では、放射温度計１０は、放射率εを補正放射率εｃに補正して、通常通り、熱輻射強度の測定値ＬからウェハＷの温度を求めればよい。これにより、放射温度計１０は、ウェハＷの実温度Ｔａを得ることができる。この場合、放射温度計１０は、ウェハＷの実温度Ｔａを測定温度として出力するので、制御部１１は、放射温度計１０からの測定温度に基づいてヒータ７を制御すればよい。
【００６９】
手法２では、補正放射率εｃおよび実温度Ｔａを式３に代入して得られる熱輻射強度Ｌが、元の放射率εおよび見かけの温度Ｔを式３に代入して得られる熱輻射強度Ｌと等しいことを利用する。即ち、式５が成り立つことを利用する。
【数４】
2018166204.tif 000006
式５を解くと、式６になる。
【数５】
2018166204.tif 000007
尚、εｃ／εは、光透過窓２ａの透過率Ｔｒに等しいので、式６は式７のように表される。
【数６】
2018166204.tif 000008
放射温度計１０は、式７を用いて、光透過窓２ａの透過率Ｔｒと光透過窓２ａを介して得られた熱輻射強度の測定値Ｌとから実温度Ｔａを計算することができる。この場合、放射温度計１０が式７を演算してウェハＷの実温度Ｔａを出力してもよい。しかし、放射温度計１０は、ウェハＷの見かけの温度Ｔを出力し、制御部１１が、式７を演算してウェハＷの実温度Ｔａを算出してもよい。
【００７０】
成膜装置１は、手法１および手法２のいずれを用いても正確なウェハＷの温度に基づいてヒータ７を制御することができる。
【００７１】
例えば、光透過窓２ａの透過率Ｔｒが９５％であり、熱輻射光の波長λが０．９５μｍであり、見かけの温度Ｔが１２７３Ｋ（１０００℃）である場合、ウェハＷの実温度Ｔａは、１２７８Ｋ（１００５℃）となる。このような見かけの温度Ｔと実温度Ｔａとの誤差は、光透過窓２ａの透過率Ｔｒの低下によって、ウェハＷの温度を所定温度（１０００℃）よりも５℃低いと判断したために生じる。
【００７２】
もし、放射温度計１０が見かけの温度Ｔを出力し、制御部１１が見かけの温度Ｔを用いてヒータ７を制御した場合、制御部１１は、設定温度１０００℃に対して、ウェハＷの温度を１００５℃になるようにヒータ７を制御する。
【００７３】
これに対し、本実施形態によれば、放射温度計１０は、補正放射率εｃを用いて算出された実温度Ｔａ、あるいは、透過率Ｔｒによって補正された実温度Ｔａを出力する。これにより、制御部１１は、実温度Ｔａを用いてヒータ７を制御することができる。従って、制御部１１は、例えば、設定温度１０００℃に対して、ウェハＷの温度を１０００℃になるようにヒータ７を制御することができる。代替的に、制御部１１が透過率Ｔｒによって補正された実温度Ｔａを算出し、その実温度Ｔａを用いてヒータ７を制御してもよい。このように、本実施形態による成膜装置１は、光透過窓２ａの透過率Ｔｒが低下しても、ウェハＷの温度を正確に制御することができる。その結果、光透過窓２ａの交換等のメンテナンスの周期を長くすることができ、生産性を向上させることができる。
【００７４】
次に、本実施形態による成膜装置１の動作を説明する。
【００７５】
図４は、本実施形態による成膜装置１の動作の一例を示すフロー図である。まず、光学モニタ１２は、第１成膜処理としての最初の成膜処理の前に、第１初期反射光強度Ｉｒ１を測定する（Ｓ１０）。最初の成膜処理は、例えば、光透過窓２ａの交換後の１回目のウェハＷの成膜処理である。光学モニタ１２は、測定した第１初期反射光強度Ｉｒ１を放射温度計１０へ出力する。放射温度計１０は、第１初期反射光強度Ｉｒ１を内部メモリ（図示せず）に格納する。最初の成膜処理では、光透過窓２ａはくもりが無く、光透過窓２ａの透過率Ｔｒは１（Ｉｒ１／Ｉｒ１＝１）であるものとする。従って、放射温度計１０は、放射率εおよび見かけの温度Ｔを実質的に補正せずに出力する。このとき、制御部１１は、放射温度計１０からの測定温度に基づいて、ヒータ７を制御する。
【００７６】
最初の成膜処理の終了後、成膜装置１は、成膜処理後のウェハＷを搬出し、次に成膜処理を実行する２回目のウェハＷを搬入する（Ｓ２０）。光学モニタ１２は、２回目の成膜処理の前に、第２初期反射光強度Ｉｒ２を測定する（Ｓ３０）。光学モニタ１２は、２回目の成膜処理の前に測定した第２初期反射光強度Ｉｒ２を放射温度計１０へ出力する。放射温度計１０は、第２初期反射光強度Ｉｒ２を内部メモリに格納する。
【００７７】
さらに、成膜処理の前に、放射温度計１０は、第１初期反射光強度Ｉｒ１に対する第２初期反射光強度Ｉｒ２の比（初期反射光強度比＝Ｉｒ２／Ｉｒ１）を演算する（Ｓ４０）。
【００７８】
次に、放射温度計１０は、上述の通り、初期反射光強度比から光透過窓２ａの透過率Ｔｒを演算し、ウェハＷの放射率εに透過率Ｔｒを掛けることによりウェハＷの放射率εを補正する（Ｓ５０）。例えば、透過率Ｔｒは、初期反射光強度比の平方根（Ｉｒ２／Ｉｒ１）１／２である。これにより、放射温度計１０は、手法１を用いて、補正放射率εｃ（εｃ＝ε×Ｔｒ）を演算し、ウェハＷの実温度Ｔａを算出することができる。
【００７９】
あるいは、制御部１１は、手法２を用いて、透過率ＴｒからウェハＷの実温度Ｔａを算出することができる。
【００８０】
手法２を用いる場合、光学モニタ１２は、第１および第２初期反射光強度Ｉｒ１、Ｉｒ２を制御部１１へ出力してもよい。この場合、制御部１１は、第１および第２初期反射光強度Ｉｒ１、Ｉｒ２を内部メモリ（図示せず）に格納し、初期反射光強度比を演算する（Ｓ４０）。制御部１１は、初期反射光強度比から透過率Ｔｒを演算し、透過率Ｔｒを用いて放射温度計１０により測定された測定温度（見かけの温度）を実温度Ｔａに補正する（Ｓ５０）。制御部１１は、補正された実温度Ｔａに基づいて、ヒータ７を制御する。
【００８１】
３回目以降の成膜処理についても、２回目の成膜処理と同様に実行する。３回目以降の成膜処理の前に測定した初期反射光強度も便宜的に第２初期反射光強度Ｉｒ２と呼ぶ。即ち、各成膜処理の終了後、成膜装置１は、成膜処理後のウェハＷを搬出し、次に成膜処理を実行するウェハＷを搬入する（Ｓ２０）。光学モニタ１２は、各成膜処理の前に、第２初期反射光強度Ｉｒ２を測定する（Ｓ３０）。光学モニタ１２は、各成膜処理の前に測定した第２初期反射光強度Ｉｒ２を放射温度計１０へ出力する。放射温度計１０は、３回目以降の成膜処理前の第２初期反射光強度Ｉｒ２も内部メモリに格納する。
【００８２】
次に、各成膜処理の前に、放射温度計１０は、第１初期反射光強度Ｉｒ１に対する第２初期反射光強度Ｉｒ２の比（初期反射光強度比＝Ｉｒ２／Ｉｒ１）を演算する（Ｓ４０）。
【００８３】
次に、放射温度計１０は、初期反射光強度比から光透過窓２ａの透過率Ｔｒを演算し、ウェハＷの放射率εに透過率Ｔｒを掛けることによりウェハＷの放射率εを補正する（Ｓ５０）。これにより、放射温度計１０は、手法１を用いて、補正放射率εｃ（εｃ＝ε×Ｔｒ）を演算し、ウェハＷの実温度Ｔａを算出する。あるいは、放射温度計１０は、手法２を用いて、透過率ＴｒからウェハＷの実温度Ｔａを算出する（Ｓ５０）。制御部１１は、算出された実温度Ｔａに基づいて、ヒータ７を制御する。
【００８４】
制御部１１は、初期反射光強度比に基づいて、光透過窓２ａのくもりに問題があることをユーザに警告してもよい。例えば、制御部１１は、初期反射光強度比が所定値以下になったか否かを判断する（Ｓ６０）。成膜回数が少なく、初期反射光強度比が所定値よりも大きい場合（Ｓ６０のＮＯ）、成膜装置１は、成膜終了後に再びＳ２０〜Ｓ５０のステップを行う。一方、初期反射光強度比が所定値以下になった場合（Ｓ６０のＹＥＳ）、成膜装置１は、成膜終了後に、光透過窓２ａのくもりに問題があることをユーザに通知する（Ｓ７０）。ユーザへの通知は、図示しないモニタへ出力したり、あるいは、図示しないスピーカで警報音を鳴らしてもよい。
【００８５】
このように、本実施形態による成膜装置１は、ウェハＷの初期反射光強度を測定し、初期反射光強度比を演算することにより、放射率の補正または測定温度の補正を行う。これにより、成膜装置１は、光透過窓２ａにくもりが生じた場合でも、ウェハＷの正確な温度を測定することができる。
【００８６】
図５は、Ｘ線ロッキングカーブ法によるＡｌＮの（１０２）面の回折強度ピークの半値幅の測定値を示す図である。図５に示したデータは図３にも用いたラン数（処理回数）で示すと８２ラン目に相当するランで成膜したサンプルについての測定データである。横軸は、ウェハＷの中心からの距離を示し、縦軸は、半値幅を示す。ロッキングカーブ法における回折ピークの半値幅は、結晶性の評価に用いられる。例えば、結晶格子のゆがみや結晶欠陥が存在して結晶性が悪くなるほど、半値幅が広くなる。
【００８７】
図５は、チャンバＰＭ１において、ウェハＷの中心部から外周部に向かって結晶性が劣化していることを示している。その理由は以下の通りである。光透過窓２ａのくもりにより熱輻射強度の測定値Ｌが低下し、放射温度計１０がウェハＷの実温度Ｔａよりも低い見かけの温度Ｔを出力する。これにより、制御部１１が処理温度を所望の温度よりも高く制御する。その結果、ウェハＷ上に形成された薄膜の結晶性が劣化する。チャンバＰＭ１では、ウェハＷの外周部において処理温度が高く制御されたためにその結晶性が劣化している。
【００８８】
これに対し、本実施形態による成膜装置１は、ウェハＷの実温度Ｔａを精度良く測定し、その測定温度に基づいてウェハＷの処理温度を制御する。これにより、成膜装置１は、温度による結晶性の劣化を抑制し、良質な薄膜を形成することができる。
【００８９】
以上のように、本実施形態による成膜装置１は、光透過窓２ａにくもりが生じた場合であっても、ウェハＷの初期反射光強度に基づいて光透過窓２ａの透過率Ｔｒを算出し、放射率εまたは測定温度Ｔを補正することができる。これにより、成膜装置１は、所望の膜厚または膜質の膜を形成することができ、光透過窓２ａのメンテナンスをする頻度が減少し、成膜工程のスループットおよび半導体装置の生産性を向上させることができる。
【００９０】
なお、光透過窓２ａの第１初期透反射光強度を、光透過窓２ａを交換するたびに測定する理由は、窓部材の個体差の影響を排除するためである。光透過窓２ａに用いられる窓部材は精度よく加工された光学部品であるが、加工寸法、表面仕上げ、取り付け作業などの誤差のために、窓部材を交換する際に窓部材の交換によって温度測定の誤差を生じさせない程度の光透過率の再現性を得ることは難しい。一方、窓部材の取り付け後は上記に挙げた誤差は発生しないため、窓部材の交換直後に測定した第１初期反射光強度を基準として初期反射光強度を評価することで、光透過窓２ａのくもりによる影響を正確に評価することができる。もし、上記の誤差が無視できるような窓部材および取り付けの再現性が得られるようであれば、光透過窓２ａの交換直後の第１初期反射光強度の測定は不要である。
【００９１】
なお、ごく稀に光学部材の表面に堆積物が生じることにより、光学部材の光透過率が増大する場合がある。これは堆積物の影響により光学部材の表面の反射率が低下することによる。このような場合ではＴｒ＞１とはなるが、これまで述べてきた温度の補正を全く同様に行うことができる。
【００９２】
なお、式２では放射率εが変化することについては考慮されていない。物質の放射率は温度により変化する。あるいは物質の表面に異なる物質の薄膜を成膜した場合の放射率は上記の成膜した薄膜の光学的な干渉効果により変化する。その場合でも、式１の反射率と放射率との関係は成立する。このため、ウェハＷの反射率を測定して、任意の温度あるいは成膜による光学的な干渉効果がある場合でもウェハＷの放射率を測定することができる。こうして測定された放射率を式２に用いることで、温度が変化した場合、あるいはウェハＷの表面に薄膜が形成された場合でも、正確に温度を評価することができる。このように反射率を測定しながら温度変化や成膜処理を行うことによって放射率の変化を補正する方法は、放射率補正パイロメトリ―（ＥＣＰ（Emissivity Correcting Pyrometry））として知られている。ＥＣＰと本実施形態の初期反射光強度を測定する方法とを組み合わせることで、薄膜の成膜中の温度を放射率が変化しないとして計算するよりも正確に評価できる。  また、測定対象の反射率を測定しない通常の放射温度計においては、放射温度計の光学特性を調整することでウェハＷ上に薄膜を成膜することによる干渉効果の低減することができる場合がある。上記の調整方法は具体的には放射温度計が測定する熱輻射光の測定波長範囲を調整することである。好適には、上記の測定波長範囲を、波長範囲の中心値に対して５％以上とすることである。例えば、放射温度計の熱輻射光の測定波長の中心が１μｍである場合、測定波長範囲を９７５ｎｍ以上、１０２５ｎｍ以下の範囲とする。さらに好ましい測定波長範囲は波長範囲の中心波長の１０％以上、最も好ましくは２０％以上である。このように測定波長範囲を設定することで、測定波長の中心値程度以上の膜厚の薄膜を成膜する場合に干渉効果を効率的に低下でき、通常の放射温度計でも精度の良い温度測定が可能になる。
【００９３】
（第２実施形態）
第１実施形態による成膜装置１は、ウェハＷの初期反射光強度を測定し、放射率または測定温度を補正する。これに対し、第２実施形態による成膜装置１は、パラメータとしてウェハＷ上に形成される膜の成長速度を測定し、測定温度を補正する。成長速度とは、形成されている膜の厚みを薄膜の形成時間で割ったものであり、ナノメータ／分、ミクロン／時間など厚みを時間で割った単位で表される。成長速度は、ウェハＷの温度または成膜温度と相関がある。成膜温度とは、ウェハＷの温度である。この相関は、成膜温度が薄膜形成メカニズムに影響を及ぼすために生じる。具体的な成膜温度が影響を及ぼす薄膜形成メカニズムの素過程としては、例えば、原料の気相中での熱分解、ウェハに吸着した原料の熱脱離が挙げられる。
【００９４】
ＭＯＣＶＤなどの熱分解性の原料を用いた薄膜形成においては、成膜温度が低温の場合、原料の分解が起きず、薄膜は成長しない。成膜温度がある程度以上になると原料が分解するようになり、温度の上昇とともに成膜速度も増加する。さらに成膜温度が高くなると、原料の気相中での熱分解が顕著になり、原料がウェハに到達することができなくなる。
この場合、成膜温度の上昇とともに成膜速度は低下する。また、薄膜が形成される表面に吸着した原料は、成膜温度が高いと再び気相中へと脱離し、実質的な成長速度が低下することになる。良い膜質の薄膜を得るためには成膜温度を高くするのが一般的である。このような温度領域では、通常成膜温度が高くなると成膜速度が低下する。成膜装置１は、このような成膜温度と成長速度との間の相関を用いることにより、成長速度を測定し、ウェハＷの正確な温度を測定する。
【００９５】
成膜装置１は、光学モニタ１２により測定される反射光強度を用いて成長速度を測定する。第２実施形態による成膜装置１の構成は第１実施形態による成膜装置１の構成と同様であるため、その詳細な説明を省略する。
【００９６】
成長速度は、光の反射率の経時変化をモニタすることによって、その場で検出することができる。この方法では、成膜装置の壁面に設けられた光学窓を介して基板に光を照射し、ある特定の波長の光の反射率を成膜プロセス中に計測する。基板の表面が鏡面状である場合、基板上に形成される薄膜に照射される光は、薄膜の表面での反射光と、基板と薄膜との界面での反射光との干渉効果によって、観測される反射率が薄膜の膜厚に対して周期的に変化する。即ち、反射率は薄膜の膜厚の周期関数になる。従って、薄膜の膜厚に対する反射率の変化の周期、反射率の最小値、最大値などの値から、形成される薄膜の光学定数や膜厚を計算することができ、また薄膜の成膜時間から成長速度を計算することができる。
【００９７】
図６は、ＡｌＮおよびＡｌＧａＮの成膜中における反射率の時間変化の測定値を示す図である。縦軸は反射率を示し、横軸は時間を示す。また、Ｇ０４０１およびＧ０４４６は、成膜処理の処理番号を示す。例えば、成膜装置１は、処理Ｇ０４０１を実行し、その後、成膜処理を４４回繰り返し、次に、処理Ｇ０４４６を実行する。尚、第２実施形態による成膜装置１は、ウェハＷ上への種々の膜の成膜に利用できるが、以下、例えば、シリコンウェハＷ上にＡｌＮ、ＧａＮ、ＡｌＧａＮまたはＩｎＧａＮを成膜する場合を説明する。
【００９８】
ここで、図６を参照すると、処理Ｇ０４４６におけるウェハＷの反射率の時間変化の周期が、処理Ｇ０４０１におけるウェハＷの反射率の時間変化の周期よりも長くなっている。上記のように、反射率は薄膜の膜厚の周期関数になるため、周期が長くなることは薄膜の成長速度が低下することを示す。例えば、処理Ｇ０４０１、Ｇ０４４６における反射率は、薄膜ＡｌＮ−１およびＡｌＮ−２の成膜においてほぼ同じ周期で変化している。即ち、処理Ｇ０４０１、Ｇ０４４６において、薄膜ＡｌＮ−１およびＡｌＮ−２は、ほぼ同じ速度で成長している。しかし、薄膜ＡｌＧａＮ−１およびＡｌＧａＮ−２の成膜において、処理Ｇ０４４６の反射率は、処理Ｇ０４０１の反射率よりも遅延して変化している。即ち、薄膜ＡｌＧａＮ−１およびＡｌＧａＮ−２の成膜において、処理Ｇ０４４６の成長速度は、処理Ｇ０４０１のそれよりも低下している。このように、処理Ｇ０４４６の成長速度は処理Ｇ０４０１の成長速度よりも遅く、処理Ｇ０４４６の成膜温度は処理Ｇ０４０１の成膜温度よりも高いことを示す。
【００９９】
光学モニタ１２は、この反射率の時間変化を制御部１１へ出力する。制御部１１は、反射率の時間変化を用いて、成長速度を測定する。
【０１００】
以下、反射率の膜厚依存性から、形成する膜の光学定数および成長速度を計算する方法を説明する。
【０１０１】
光が基板に対して垂直に入射する場合、空気（屈折率＝１）と基板上に成膜される薄膜（屈折率＝ｎ、吸収係数＝０）表面での電界の反射率をｒ０とすると、ｒ０は、以下の式８で表される。なお、以下本実施形態において、「空気」を「真空」、「気体」と読み替えてもよい。
ｒ０＝(１−ｎ)／(１＋ｎ)    （式８）
【０１０２】
式８で薄膜が光を吸収する場合には、屈折率ｎを複素屈折率＝ｎ＋ｉｋ（ｋは吸収係数）に置き換えればよい。なお、式８中、ｉは虚数単位である（以下、同様）。
【０１０３】
薄膜と基板の界面での反射率ｒ１は、基板の吸収係数ｋｓと、基板の屈折率ｎｓを用いると、以下の式９で表される。
ｒ１＝(ｎ−ｉｋｓ−ｎｓ)／(ｎ＋ｉｋｓ＋ｎｓ)    （式９）
【０１０４】
実際の薄膜からの反射光は、空気と薄膜との界面での反射光と、空気と薄膜との界面を透過した後、薄膜の基板側の界面と空気側の界面の間をｐ回（ｐは１以上の整数）往復した後、薄膜と空気との界面を透過して空気側へ戻る光のすべてを足し合わせたものになる。また、光が薄膜の内部を通過する際に、位相が変化するため、この位相の変化も考慮に入れると、反射光の電界Ｅrは、以下の式１０で表される。
Ｅr＝Ｅ0ｒ0＋Ｅ0(１−ｒ02)ｒ1・exp(ｉ２φ){１−ｒ1ｒ0・exp(ｉ２φ)
＋(−ｒ1ｒ0)２exp(ｉ４φ)＋…｝
＝Ｅ0ｒ0＋Ｅ0(１−ｒ02)ｒ1・exp(ｉ２φ)／{１＋ｒ1ｒ0・exp(ｉ２φ)}
＝Ｅ0{ｒ0＋ｒ1・exp(ｉ２φ)}／{１＋ｒ1ｒ0・exp(ｉ２φ)}    （式１０）
【０１０５】
式１０におけるＥ0は、薄膜に照射される光の電界である。よって、薄膜の電界反射率ｒは、以下の式１１で表される。
ｒ＝Ｅr／Ｅ0＝{ｒ0＋ｒ1・exp(ｉ２φ)}／{１＋ｒ1ｒ0・exp(ｉ２φ)}  （式１１）
【０１０６】
ここで、薄膜の内部を光が１往復する際に生じる位相差（以下、位相という）φは、薄膜の屈折率ｎ、薄膜の膜厚ｄ、光の波長λを用いると、以下の式１２で表される。
φ＝２πｎｄ／λ    （式１２）
【０１０７】
式１２に示すように、位相φは、膜厚ｄに比例し、膜厚ｄが増えるにつれて線形に増加する。観測される光の反射率（エネルギー反射率）は電場の反射率の振幅の２乗に比例する。つまり、電場の反射率およびエネルギー反射率は膜厚の周期関数になる。逆に、薄膜の膜厚が成長時間に比例すると仮定すると、反射率の時間変化から式８および式９を通して式１１に使われるｎ、ｎｓ、ｋｓ、成長速度（ｄ／時間）を求めることができる。
【０１０８】
このような方法を用いることによって、制御部１１は、反射率の時間変化から成長速度を測定することができる。
【０１０９】
尚、制御部１１は、上記の成長速度の演算方法の代わりに、反射率の時間変化において、あるピークから次のピークまでの１波長の時間を用いて成長速度を測定しても良い。この場合、上記の方法よりも成長速度の精度は低下するが、制御部１１はより簡易に成長速度を測定することができる。
【０１１０】
図７は、成膜処理の回数に対するＧａＮの成長速度比の測定値を示す図である。横軸は成膜処理の回数（処理番号）を示し、縦軸は成長速度比を示す。
【０１１１】
成長速度比は、或る成膜処理（第１成膜処理）において新しい（交換直後の）光透過窓２ａを介して測定された第１成長速度Ｇｒ１と、第１成膜処理以降の第２成膜処理において光透過窓２ａを介して測定された第２成長速度Ｇｒ２との比率（Ｇｒ２／Ｇｒ１）である。尚、最初の成膜処理時には、成長速度比は、第１成長速度Ｇｒ１と第１成長速度Ｇｒ１との比率（Ｇｒ１／Ｇｒ１＝１）となる。図７に示す例では、処理Ｇ０４０１が最初の成膜処理となり、このときの成長速度比を１とする。
【０１１２】
第１成長速度Ｇｒ１は、１回目の成膜処理の実行時に測定された成長速度である。即ち、第１成長速度Ｇｒ１は、１回目のウェハＷの成膜処理の実行時に測定された反射光強度を用いて算出された成長速度である。第２成長速度Ｇｒ２は、２回目以降の任意の成膜処理の実行時に測定された反射光強度を用いて算出された成長速度である。即ち、第２成長速度Ｇｒ２は、２回目以降のウェハＷの成膜処理の実行時に測定された成長速度である。
尚、第１成長速度Ｇｒ１は、光透過窓２ａのくもりが無ければ、数回の成膜処理を実行した後の成膜処理において測定されてもよい。この場合、第２成長速度Ｇｒ２は、第１成長速度Ｇｒ１以降の任意の成膜処理の実行時に測定される。また、第１および第２成長速度Ｇｒ１、Ｇｒ２は、薄膜ＡｌＮ−１、ＡｌＮ−２、ＡｌＧａＮ−１、ＡｌＧａＮ−２の全てにおいてそれぞれ測定されてもよく、あるいは、それらのいずれかについて測定されてもよい。ただし、成長速度比を比較する薄膜は、同じであることが好ましい。
【０１１３】
最初の成膜処理Ｇ０４０１のとき、成長速度比は、第１成長速度Ｇｒ１と第１成長速度Ｇｒ１との比率（Ｇｒ１／Ｇｒ１＝１）を示している。成膜処理回数が１以上のとき、成長速度比（Ｇｒ２／Ｇｒ１）は、成膜処理回数が増大するにつれて、低下する傾向がある。例えば、処理Ｇ０４４６において、成長速度比（Ｇｒ２／Ｇｒ１）は、０．９９以下となる。これは、処理Ｇ０４４６において、光透過窓２ａにくもりが生じ、それによりＧａＮの成膜温度が上昇したためである。制御部１１は、この成長速度比を用いて成膜温度を補正する。
【０１１４】
例えば、図７に示すように、Ｇ０４４６の成長速度比は、Ｇ０４０１から約１％低下した約９９％（約０．９９）である。本実施形態の例では経験的に、見かけの温度１０００℃において成長速度比が１％低下している場合、実温度は１００２℃〜１００３℃程であることが分かっている。実際には、成長速度の温度依存性は成膜条件、成膜装置などに依存するため、実際の成膜に即して、成膜速度の温度依存性のデータをあらかじめ取得しておく必要がある。制御部１１は、このような成長速度および成膜温度の経験的な相関を関係式として格納する。従って、制御部１１は、成長速度比の低下から温度の誤差を算出し、この温度の誤差を用いて放射温度計１０から得られた測定温度（見かけの温度Ｔ）を正確な成膜温度（実温度Ｔａ）に補正する。これにより、制御部１１は、正確な実温度Ｔａを用いてヒータ７を制御することができる。
【０１１５】
次に、第２実施形態による成膜装置１の動作を説明する。
【０１１６】
図８は、第２実施形態による成膜装置１の動作を示すフロー図である。まず、光学モニタ１２は、第１成膜処理としての最初の成膜処理時に、反射率の時間変化を測定する。最初の成膜処理は、例えば、光透過窓２ａの交換後の１回目のウェハＷの成膜処理である。
光学モニタ１２は、測定した反射率の時間変化を制御部１１へ出力する。制御部１１は、最初の成膜処理の第１成長速度Ｇｒ１を算出する（Ｓ１１）。制御部１１は、第１成長速度Ｇｒ１を内部メモリ（図示せず）に格納する。最初の成膜処理では、光透過窓２ａにはくもりが無く、光透過窓２ａの透過率Ｔｒは１であるものとする。従って、制御部１１は、放射温度計１０からの見かけの温度Ｔを実質的に補正せずに出力する。
【０１１７】
最初の成膜処理の終了後、成膜装置１は、成膜処理後のウェハＷを搬出し、次に成膜処理を実行する２回目のウェハＷを搬入する（Ｓ２１）。次に、光学モニタ１２は、２回目の成膜処理における薄膜の反射率の時間変化を測定する。制御部１１は、２回目の成膜処理について第２成長速度Ｇｒ２を測定する（Ｓ３１）。次に、制御部１１は、成長速度比（Ｇｒ２／Ｇｒ１）を演算する（Ｓ４１）。さらに、制御部１１は、成長速度比から成膜温度の誤差を演算することにより、放射温度計１０からの見かけの温度Ｔを実温度Ｔａに補正する（Ｓ５１）。制御部１１は、補正された実温度Ｔａに基づいて、ヒータ７を制御する。
【０１１８】
３回目以降の成膜処理についても、２回目の成膜処理と同様に実行する。３回目以降の成膜処理時に測定した成長速度も便宜的に第２成長速度Ｇｒ２と呼ぶ。即ち、各成膜処理の終了後、成膜装置１は、成膜処理後のウェハＷを搬出し、次に成膜処理を実行するウェハＷを搬入する（Ｓ２１）。光学モニタ１２は、各成膜処理において、第２成長速度Ｇｒ２を測定する（Ｓ３１）。光学モニタ１２は、各成膜処理において測定した第２成長速度Ｇｒ２を制御部１１へ出力する。制御部１１は、３回目以降の成膜処理における第２成長速度Ｇｒ２も内部メモリに格納する。次に、放射温度計１０は、第１成長速度Ｇｒ１に対する第２成長速度Ｇｒ２の比（成長速度比＝Ｇｒ２／Ｇｒ１）を演算する（Ｓ４１）。さらに、制御部１１は、成長速度比から成膜温度の誤差を演算することにより、放射温度計１０からの見かけの温度Ｔを実温度Ｔａに補正する（Ｓ５１）。制御部１１は、補正された実温度Ｔａに基づいて、ヒータ７を制御する。
【０１１９】
制御部１１は、成長速度比に基づいて、光透過窓２ａのくもりに問題があることをユーザに警告してもよい。例えば、制御部１１は、成長速度比が所定値以下になったか否かを判断する（Ｓ６１）。成膜回数が少なく、成長速度比が所定値よりも大きい場合（Ｓ６１のＮＯ）、成膜装置１は、成膜終了後に再びＳ２１〜Ｓ５１のステップを行う。一方、成長速度比が所定値以下になった場合（Ｓ６１のＹＥＳ）、成膜装置１は、成膜終了後に、光透過窓２ａのくもりに問題があることをユーザに通知する（Ｓ７１）。ユーザへの通知は、図示しないモニタへ出力したり、あるいは、図示しないスピーカで警報音を鳴らしてもよい。
【０１２０】
このように、第２実施形態による成膜装置１は、薄膜の成長速度を測定し、成長速度比を演算することにより、放射温度計１０からの測定温度を補正する。これにより、第２実施形態による成膜装置１は、第１実施形態による成膜装置１と同様の効果を得ることができる。
【０１２１】
なお、本実施形態では、透過窓交換後に第１の成長速度を測定するステップＳ１１を含む例を示したが、それ以前に標準となる成長速度が測定されている場合には、このステップＳ１１を省略してもよい場合がある。これは、温度が薄膜の屈折率に大きく影響しない場合、光透過窓のくもりは成長速度の精度に大きな影響を及ぼさないためである。具体的に成膜温度が成膜する材料の屈折率に大きな影響を及ぼさない条件としては、１元素、あるいは化学量論比が成長速度に大きく依存せず、かつ、不純物濃度など屈折率に影響を及ぼす性質が温度に大きく依存しない場合である。具体的には、シリコンやゲルマニウムなどの１元素系材料、あるいは窒化ガリウム（ＧａＮ）や窒化アルミニウム（ＡｌＮ）などの２元素系の材料で、十分高温で成膜される場合などが挙げられる。
【０１２２】
また、第１実施形態と同様に、ＥＣＰや、同様の放射温度計の光学特性の調整により、温度測定に際して薄膜を成膜することによる干渉効果の低減を図ることができる。
【０１２３】
（第３実施形態）
第２実施形態による成膜装置１は、ウェハＷへの成膜中に薄膜の結晶の成長速度を測定し、測定温度を補正する。これに対し、第３実施形態による成膜装置１は、パラメータとしてウェハＷへの成膜中に薄膜の屈折率を測定し、測定温度を補正する。薄膜の屈折率は、ウェハＷの温度または成膜温度と相関がある。
【０１２４】
例えば、ＩｎＧａＮやＡｌＧａＮのような混晶化合物においては、成膜温度により混晶の組成比が変わり、これに応じて屈折率が変化する。
【０１２５】
成膜装置１は、光学モニタ１２により測定される反射光強度を用いて薄膜の屈折率を測定する。第２実施形態による成膜装置１の構成は第１実施形態による成膜装置１の構成と同様であるため、その詳細な説明を省略する。
【０１２６】
薄膜の屈折率は、第２実施形態において算出された屈折率ｎを用いればよい。薄膜の屈折率ｎは、成膜速度と同様に、成膜温度と相関関係を有し、経験的な関係式として表される。制御部１１は、このような屈折率ｎと成膜温度との関係式を格納する。制御部１１は、第２実施形態の成長速度比の代わりに屈折率比を求め、屈折率比の変化から温度の誤差を算出する。制御部１１は、この温度の誤差を用いて放射温度計１０から得られた測定温度（見かけの温度Ｔ）を正確な成膜温度（実温度Ｔａ）に補正する。これにより、制御部１１は、正確な実温度Ｔａを用いてヒータ７を制御することができる。
【０１２７】
また、第１実施形態と同様に、ＥＣＰや、同様の放射温度計の光学特性の調整により、温度測定に際して、薄膜を成膜することによる干渉効果の低減を図ることができる。
【０１２８】
第１〜第３実施形態は、任意に組み合わせてもよい。この場合、ヒータ７の制御に用いる補正された測定温度は、第１〜第３実施形態で得られた測定温度のいずれかを優先的に用いてもよく、あるいは、平均値を用いてもよい。
【０１２９】
第１〜第３実施形態では、図１に示すような１枚のウェハＷを処理する成長装置を例に説明したが、本発明はこれに限らず一度に多数枚のウェハＷを処理する装置にも適用することができる。
【０１３０】
本実施形態ではそれぞれの成長ごとに測定された温度と相関があるパラメータを各成長の温度制御にそのまま利用する方法について説明したが、上記の温度と相関があるパラメータについてはいくつかの異なる成長について測定されたものについて統計的な処理を施したものを利用してもよい。つまり、上記の温度と相関があるパラメータに測定誤差があり、各成長で測定した温度と相関があるパラメータをそのまま温度制御に用いるとかえって温度の制御が安定しない場合に、例えばある成長から過去の数ラン分の上記パラメータの平均値を取るなどして、ランごとの誤差の影響を抑えることができる。あるいは、温度と相関があるパラメータに対してある規格値を設け、温度と相関があるパラメータの値がこの規格値を超えた場合に、このパラメータを温度制御に反映させることもできる。例えば光透過窓２ａのくもりが成長を重ねるに従い緩やかに進行する場合、温度と相関があるパラメータより算出される温度誤差が設定された規格値未満の場合には温度制御にはこのパラメータを反映させず、上記の温度誤差が上記の規格値以上になった成長ラン以降、予め求められた所定の補正値を用いて温度の制御を行うことができる。その後再び上記の温度誤差が上記の規格値未満の場合には継続して上記の所定の補正値を温度制御に用いる。
【０１３１】
上記のような統計的処理は成膜の内容に応じて適宜公知のものを用いることができる。
【０１３２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３３】
１  成膜装置、２  チャンバ、２ａ  光透過窓、３  ガス供給部、３ａ  ガス貯留部、３ｂ  ガス管、３ｃ  ガスバルブ、４  原料放出部、４ａ  シャワープレート、５  サセプタ、６  回転部、７  ヒータ、８  ガス排出部、９  排気機構、１０  放射温度計、１１  制御部、１２  光学モニタ
【図１】
2018166204.tif 000009
【図２】
2018166204.tif 000010
【図３】
2018166204.tif 000011
【図４】
2018166204.tif 000012
【図５】
2018166204.tif 000013
【図６】
2018166204.tif 000014
【図７】
2018166204.tif 000015
【図８】
2018166204.tif 000016
【図９】
2018166204.tif 000017